"1ベースポリオール、2予備生成安定剤、および3少なくとも1種のエチレン性不飽和モノマーの、4ニトリル基不含有アゾ化合物を含んでなるラジカル重合開始剤の少なくとも1種、および5任意にポリマー制御剤の存在下での反応生成物を含んでなるポリマーポリオール。成分4のニトリル基不含有アゾ化合物が、式:[式中、R1、R2、R3およびR4は、同じまたは異なっていてよく、それぞれ独立して、iヒドロキシル置換基、C1~C6アルコキシ置換基およびハロゲン置換基から選択される1個以上の置換基で場合により置換されていてよい直鎖または分岐C1~9アルキル基、iiC1~C6アルキル基、C1~C6アルコキシ基、ヒドロキシル基およびハロ基から選択される1個以上の置換基で場合により置換されていてよいC3~C12シクロアルキル基、iiiC1~C6アルキル基、C1~C6アルコキシ基、ヒドロキシル基およびハロ基の1個以上で場合により置換されていてよいアラルキル基、およびivC1~C6アルコキシ基、ヒドロキシル基およびハロ基から選択される1個以上の置換基で場合により置換されていてよいアリール基からなる群から選択され;R1-R2およびR3-R4の組み合わせの少なくとも1つは脂肪族環を形成してよく;R’およびR’’は、同じまたは異なっていてよく、独立して、水素、および直鎖または分岐C1~C10脂肪族基からなる群から選択される]で示されるアゾカルボン酸エステルである、請求項1に記載のポリマーポリオール。成分4のニトリル基不含有アゾ化合物が、aジメチル-2,2’-アゾビスイソブチレート、bジエチル-2,2’-アゾビスイソブチレートおよびcそれらの混合物からなる群から選択される、請求項1に記載のポリマーポリオール。固形分が、ポリマーポリオールの総重量に基づいて約20重量~約65重量の範囲である、請求項1に記載のポリマーポリオール。ラジカル重合開始剤が、総供給量100重量に基づいて約0.01重量~約2重量の量で存在する、請求項1に記載のポリマーポリオール。ベースポリオール1が、少なくとも約2~約10以下の官能価および少なくとも約10~約1900以下のヒドロキシル価を有し、エチレン性不飽和モノマー3が、スチレン、アクリロニトリルおよびそれらの混合物からなる群から選択される、請求項1に記載のポリマーポリオール。エチレン性不飽和モノマー3が、80:20~20:80のスチレン対アクリロニトリルの重量比でのスチレンとアクリロニトリルの混合物を含んでなる、請求項6に記載のポリマーポリオール。A1ベースポリオール、2予備生成安定剤、および3少なくとも1種のエチレン性不飽和モノマーを、4ニトリル基不含有アゾ化合物を含んでなるラジカル重合開始剤の少なくとも1種、および5任意にポリマー制御剤の存在下でラジカル重合させる工程を含む、ポリマーポリオールの連続製造方法。成分4のニトリル基不含有アゾ化合物が、式:[式中、R1、R2、R3およびR4は、同じまたは異なっていてよく、それぞれ独立して、iヒドロキシル置換基、C1~C6アルコキシ置換基およびハロゲン置換基から選択される1個以上の置換基で場合により置換されていてよい直鎖または分岐C1~9アルキル基、iiC1~C6アルキル基、C1~C6アルコキシ基、ヒドロキシル基およびハロ基から選択される1個以上の置換基で場合により置換されていてよいC3~C12シクロアルキル基、iiiC1~C6アルキル基、C1~C6アルコキシ基、ヒドロキシル基およびハロ基の1個以上で場合により置換されていてよいアラルキル基、およびivC1~C6アルコキシ基、ヒドロキシル基およびハロ基から選択される1個以上の置換基で場合により置換されていてよいアリール基からなる群から選択され;R1-R2およびR3-R4の組み合わせの少なくとも1つは脂肪族環を形成してよく;R’およびR’’は、同じまたは異なっていてよく、独立して、水素、および直鎖または分岐C1~C10脂肪族基からなる群から選択される]で示されるアゾカルボン酸エステルである、請求項8に記載の方法。成分4のニトリル基不含有アゾ化合物が、aジメチル-2,2’-アゾビスイソブチレート、bジエチル-2,2’-アゾビスイソブチレートおよびcそれらの混合物からなる群から選択される、請求項8に記載の方法。固形分が、ポリマーポリオールの総重量に基づいて約20重量~約65重量の範囲である、請求項8に記載の方法。ラジカル重合開始剤が、総供給量100重量に基づいて約0.01重量~約2重量の量で存在する、請求項8に記載の方法。ベースポリオール1が、少なくとも約2~約10以下の官能価および少なくとも約10~約1900以下のヒドロキシル価を有し、エチレン性不飽和モノマー3が、スチレン、アクリロニトリルおよびそれらの混合物からなる群から選択される、請求項8に記載の方法。エチレン性不飽和モノマー3が、80:20~20:80のスチレン対アクリロニトリルの重量比でのスチレンとアクリロニトリルの混合物を含んでなる、請求項13に記載の方法。我々は、意外なことに、これらのアゾカルボン酸エステルがポリマーポリオールのセミバッチ式製造方法の全てには適さないことを見いだした。我々は、より重要なことに、PMPOの連続製造方法においてこれらのアゾカルボン酸エステルがより確実な方法をもたらすことを発見した。また、得られたポリマーポリオールから製造したポリウレタンフォームは、一般的なポリマーポリオールから製造したポリウレタンフォームと比べて改良された物理的性質を有する。本発明は、1ベースポリオール、2予備生成安定剤、および3少なくとも1種のエチレン性不飽和モノマーの、4ニトリル基不含有アゾ化合物を含んでなるラジカル重合開始剤の少なくとも1種、および5任意にポリマー制御剤の存在下での反応生成物を含んでなるポリマーポリオールに関する。本発明のポリマーポリオールは、典型的には、ポリマーポリオールの総重量に基づいて約20重量~約60重量の固形分を有する。ラジカル重合開始剤は、典型的には、総供給量100重量に基づいて約0.01重量~約2重量の量で存在する。ポリマーポリオールの適当なスチレン/アクリロニトリル比は、重量ベースで、約20:80~約80:20S/ANである。本発明はまた、本発明のポリマーポリオールの製造方法に関する。この方法は、A1ベースポリオール、2予備生成安定剤、および3少なくとも1種のエチレン性不飽和モノマーを、4ニトリル基不含有アゾ化合物を含んでなるラジカル重合開始剤の少なくとも1種、および5任意にポリマー制御剤の存在下でラジカル重合させる工程を含む。本発明の別の態様は、ポリイソシアネート成分とイソシアネート反応性成分とを反応させる工程を含む、ポリウレタンの製造方法であって、イソシアネート反応性成分の少なくとも一部が前記ポリマーポリオールを含んでなる方法である。本明細書では、下記用語はそれぞれ下記意味を有する。用語モノマーとは、比較的低い分子量を有する化合物の単純非重合形態を意味し、その例は、アクリロニトリル、スチレン、メチルメタクリレートなどである。用語ラジカル重合性エチレン性不飽和モノマーとは、ラジカル誘起付加重合反応することができるエチレン性不飽和>C=C<、即ち2個の二重結合した炭素原子含有モノマーを意味する。用語予備生成安定剤は、場合によりポリマー制御剤即ち、PCA、例えば、メタノール、イソプロパノール、トルエン、エチルベンゼンなど中および/または場合によりポリオール中で、コポリマー例えば、低い固形分例えば20未満を有する分散体、または可溶性グラフトなどを生成するために反応性不飽和例えば、アクリレート、メタクリレート、マレエートなどを有するマクロマーとモノマー即ち、アクリロニトリル、スチレン、メチルメタクリレートなどとを反応させることによって得られた中間体として定義される。用語安定性とは、溶液中または懸濁液中に留まることができる能力のような、物質が安定な状態を維持できる能力を意味する。用語ポリマーポリオールとは、ポリマー粒子の安定なポリオール中分散体を生成するために、ラジカル触媒の存在下、ポリオール中に溶解または分散したエチレン性不飽和モノマーの1種以上を重合させることによって調製した組成物を意味する。このポリマーポリオールは、例えば、それから製造されるポリウレタンフォームおよびエラストマーに、対応する未変性ポリオールから製造されるポリウレタンフォームおよびエラストマーより高い耐荷重特性もたらすという重要な特性を有する。本明細書において、用語ポリマー残渣とは、PMPOの33イソプロパノール溶液を濾過した後に150メッシュスクリーン上に残る固体を意味する。一般に、150メッシュスクリーン上に残るポリマー残渣の量は、5ppm未満でなければならない。ポリマー残渣の量単位:ppmは、式:[式中、WtPRはスクリーン上に存在するポリマー残渣の重量単位:gであり、WtPは未希釈PMPO生成物の重量単位:gである]を用いて計算する。本明細書において、粘度は、AntonParrStabinger3000粘度計を用いて25°Cで測定される単位:mPas。本発明においてベースポリオールとして使用するのに適したポリオールは、例えば、ポリエーテルポリオールを包含する。適当なポリエーテルポリオールは、少なくとも約2、好ましくは少なくとも約2、より好ましくは少なくとも約3の官能価を有するポリエーテルポリオールを包含する。適当なポリエーテルポリオールの官能価は、約10以下、好ましくは約8以下、最も好ましくは約6以下である。適当なポリエーテルポリオールは、これらの上限値と下限値のあらゆる組み合わせに含まれる範囲の官能価を有してもよい。適当なポリエーテルポリオールのヒドロキシル価は、少なくとも約10、好ましくは少なくとも約15、最も好ましくは少なくとも約20である。ポリエーテルポリオールはまた、典型的には約1900以下、好ましくは約600以下、より好ましくは約400以下、最も好ましくは約100以下のヒドロキシル価を有する。適当なポリエーテルポリオールは、これらの上限値と下限値のあらゆる組み合わせに含まれる範囲のヒドロキシル価を有してもよい。適当なポリエーテルポリオールの数平均分子量は、典型的には約200超、好ましくは少なくとも約2,000、最も好ましくは少なくとも約3,000である。ポリエーテルポリオールは、典型的には15,000以下、より好ましくは12,000以下、最も好ましくは8,000以下の数平均分子量を有する。適当なポリエーテルポリオールは、これらの上限値と下限値のあらゆる組み合わせに含まれる範囲の数平均分子量を有してもよい。本明細書において、ヒドロキシル価は、ポリオール1gから調製した完全フタリル化誘導体を完全に加水分解するのに必要な水酸化カリウムのmg数として定義される。ヒドロキシル価は、式:[式中、OHはポリオールのヒドロキシル価を示し、fはポリオールの官能価、即ちポリオール1分子あたりのヒドロキシル基の平均個数を示し、molwtはポリオールの分子量を示す]によって定義することもできる。そのような化合物の例は、ポリオキシエチレングリコール、ポリオキシエチレントリオール、ポリオキシエチレンテトラオールおよびより高官能性のポリオキシエチレンポリオール、ポリオキシプロピレングリコール、ポリオキシプロピレントリオール、ポリオキシプロピレンテトラオールおよびより高官能性のポリオキシプロピレンポリオール、並びにそれらの混合物などを包含する。混合物を使用する場合は、ポリエーテルポリオール中にオキシエチレン基および/またはオキシプロピレン基の内部ブロック、末端ブロックまたはランダム分布をもたらすために、エチレンオキシドおよびプロピレンオキシドを同時または逐次付加させてよい。これらの化合物に適したスターターまたは開始剤は、例えば、エチレングリコール、プロピレングリコール、ジエチレングリコール、ジプロピレングリコール、トリプロピレングリコール、トリメチロールプロパン、グリセロール、ペンタエリスリトール、ソルビトール、スクロース、エチレンジアミン、トルエンジアミンなどを包含する。ベースポリオール成分に適したポリエーテルポリオールは、スターターのアルコキシル化によって生成してよい。アルコキシル化反応は、例えば水酸化カリウムKOHまたは複金属シアン化物DMC触媒を包含する一般的な触媒を用いて触媒してよい。本発明のベースポリオールに適した別のポリオールは、非還元糖および糖誘導体のアルキレンオキシド付加物、亜リン酸およびポリ亜リン酸のアルキレンオキシド付加物、ポリフェノールのアルキレンオキシド付加物、例えばヒマシ油のような天然油から調製されたポリオール、および前記したもの以外のポリヒドロキシアルカンのアルキレンオキシド付加物を包含する。ポリヒドロキシアルカンのアルキレンオキシド付加物の代表的な例は、1,3-ジヒドロキシプロパン、1,3-ジヒドロキシブタン、1,4-ジヒドロキシブタン、1,4-ジヒドロキシヘキサン、1,5-ジヒドロキシヘキサン、1,6-ジヒドロキシヘキサン、1,2-ジヒドロキシオクタン、1,3-ジヒドロキシオクタン、1,4-ジヒドロキシオクタン、1,6-ジヒドロキシオクタン、1,8-ジヒドロキシオクタン、1,10-ジヒドロキシデカン、グリセロール、1,2,4-トリヒドロキシブタン、1,2,6-トリヒドロキシヘキサン、1,1,1-トリメチロールエタン、1,1,1-トリメチロールプロパン、ペンタエリスリトール、カプロラクトン、ポリカプロラクトン、キシリトール、アラビトール、ソルビトール、マンニトールなどの、アルキレンオキシド付加物を包含する。使用することができる別のポリオールは、アルコキシドが2~4個の炭素原子を有する非還元糖のアルキレンオキシドを包含する。非還元糖および糖誘導体は、スクロース、アルキルグリコシド、例えば、メチルグリコシド、エチルグルコシドなど、グリコールグルコシド、例えば、エチレングリコールグリコシド、プロピレングリコールグルコシド、グリセロールグルコシド、1,2,6-ヘキサントリオールグルコシドなど、並びにUS3,073,788この開示の全てを参照してここに組み込むに開示されているようなアルキルグリコシドのアルキレンオキシド付加物を包含する。別の適当なポリオールは、ポリフェノールおよび好ましくはそのアルキレンオキシド付加物ここで、アルキレンオキシドは2~4個の炭素原子を有するを包含する。適当なポリフェノールは、例えば、ビスフェノールA、ビスフェノールF、フェノールとホルムアルデヒドの縮合物、ノボラック樹脂、1,1,3-トリスヒドロキシフェニルプロパンを包含する様々なフェノール化合物とアクロレインの縮合物、1,1,2,2-テトラキスヒドロキシフェノールエタンを包含する様々なフェノール化合物とグリオキサール、グルタルアルデヒドまたは他のジアルデヒドの縮合物などを包含する。亜リン酸およびポリ亜リン酸のアルキレンオキシド付加物も有用なポリオールである。これらは、好ましいアルキレンオキシドとして、エチレンオキシド、1,2-エポキシプロパン、エポキシブタン、3-クロロ-1,2-エポキシプロパンなどを含む。リン酸、亜リン酸、ポリリン酸、例えば、トリポリリン酸、ポリメタリン酸などが、本発明における使用に好ましい。本発明のベースポリオールとして、ポリエステルポリオールも適している。本発明に適したポリエステルポリオールは、例えば、一分子あたり約2~約4個のヒドロキシル基即ちOH基の官能価および約300~約10,000の数平均分子量を有し、約20~約400のヒドロキシル価によって特徴付けられるポリエステルポリオールを包含する。これらのポリエステルポリオールは、i脂肪族または芳香族のジカルボン酸またはポリカルボン酸或いはその無水物の1種以上とii1種以上のジオール、トリオールまたはポリオールとの反応生成物である。本発明のポリエステルポリオールは、典型的には少なくとも20、好ましくは少なくとも25、最も好ましくは少なくとも35のヒドロキシル価を有する。本発明のポリエステルポリオールは、典型的には400以下、好ましくは300以下、より好ましくは150以下のヒドロキシル価を有する。ポリエステルポリオールは、これらの上限値と下限値のあらゆる組み合わせに含まれる範囲、例えば、20~40、好ましくは25~300、より好ましくは35~150のヒドロキシル価を有してよい。本発明のポリエステルポリオールは、典型的には少なくとも300、好ましくは少なくとも500、最も好ましくは少なくとも600の数平均分子量を有する。本発明のポリエステルポリオールは、典型的には10,000以下、好ましくは8000以下、より好ましくは6000以下の数平均分子量を有する。ポリエステルポリオールは、これらの上限値と下限値のあらゆる組み合わせに含まれる範囲、例えば、300~10,000、好ましくは500~8000、より好ましくは600~6000の数平均分子量を有してよい。本発明におけるポリエステルポリオールの調製に適した脂肪族ジカルボン酸は、例えば、分岐、非分岐または環式物質を包含する飽和または不飽和C4~C12脂肪族酸、例えば、コハク酸、グルタル酸、アジピン酸、ピメリン酸、スベリン酸、マレイン酸、フマル酸、アゼライン酸、セバシン酸、1,11-ウンデカン二酸、1,12-ドデカン二酸、1,4-シクロヘキサンジカルボン酸、2-メチルペンタン二酸、1,4-シクロ-2-ヘキサンジカルボン酸などを包含する。本発明におけるポリエステルポリオールの調製に適した脂肪族ジカルボン酸は、例えば、1,1,1-プロパントリカルボン酸、エチレンジアミン四酢酸などを包含する。好ましい脂肪族ジカルボン酸は、コハク酸、グルタル酸、アジピン酸およびそれらの混合物である。適当な芳香族ジカルボン酸および/またはポリカルボン酸は、例えば、フタル酸、テレフタル酸、1,2,4,5-ベンゼンテトラカルボン酸などを包含する。代わりに使用してよい無水物は、例えば、フタル酸無水物、テレフタル酸無水物、マレイン酸無水物、コハク酸無水物のような化合物を包含する。本発明におけるポリエステルポリオールの調製においてジカルボン酸および/またはポリカルボン酸と反応させるのに適したジオールおよびトリオールは、以下のような化合物を包含する:エチレングリコール、プロピレングリコール、ブチレングリコール、1,3-ブタンジオール、ネオペンチルグリコール、ジエチレングリコール、ジプロピレングリコール、トリエチレングリコール、トリプロピレングリコール、グリセロール、トリメチロールエタン、トリメチロールプロパン、ペンタンジオール、ヘキサンジオール、ヘプタンジオール、1,3-ジメチロールシクロヘキサンおよび1,4-ジメチロールシクロヘキサン並びにそれらの混合物など。ポリエステルポリオールの調製に好ましいジオールおよびトリオールは、ジエチレングリコール、エチレングリコール、ブチレングリコール、ネオペンチルグリコールおよびそれらの混合物である。ベースポリオールが、1種以上の一般的なポリブタジエンポリオール、ポリカプロラクトン、ポリチオエーテルポリオール、ポリカーボネートポリオール、ポリアセタールなどを含んでなることも可能である。必要に応じて、有用な種々のポリオールのブレンドまたは混合物を使用できることも認識すべきである。本発明では、予備生成安定剤は任意成分である。しかしながら、ポリマーポリオールおよびポリマーポリオールの製造方法において、予備生成安定剤が存在することが好ましい。適当な予備生成安定剤は、例えば、先行技術から知られている予備生成安定剤、および本明細書において引用されている文献に記載の予備生成安定剤を包含するが、それらに限定されない。好ましい予備生成安定剤は、例えば、US4,148,840Shah、US5,196,476Simroth、US5,364,906Critchfield、US5,990,185Fogg、US6,013,731Holeschovskyら、US6,455,603FoggおよびUS7,179,882Adkinsらに記載されている予備生成安定剤を包含し、これら文献の開示の全てを参照してここに組み込む。本発明に適した予備生成安定剤は、コポリマー低い固形分例えば25未満を有する分散体、または可溶性グラフトなどを生成するために高分子と1種以上のモノマー即ち、アクリロニトリル、スチレン、メチルメタクリレートなどとを反応させることによって得られたいわゆる中間体を包含する。この高分子は、ポリイソシアネートやエポキシ樹脂のような物質とのカップリングによるポリエーテルポリオールの結合によって、または高分子量ポリオールを調製するための他の手段によって得ることができる。この高分子は、好ましくは反応性不飽和を有し、一般に、選択した反応性不飽和化合物とポリオールとの反応によって調製される。用語反応性不飽和化合物とは、ポリオールとの付加物を直接的または間接的に生成でき、使用される特定のモノマー系と十分反応する炭素-炭素二重結合を有する化合物を意味する。特に、α,β不飽和を有する化合物が好ましい。この特徴を有する適当な化合物は、マレエート、フマレート、アクリレートおよびメタクリレートを包含する。α,β不飽和化合物ではないが、クロロメチルスチレンのような置換ビニルベンゼンから調製されたポリオール付加物を使用してもよい。前駆体安定剤の生成に使用できる適当なα,β不飽和化合物の代表的な例は、無水マレイン酸、フマル酸、ジアルキルフマレート、ジアルキルマレエート、グリコールマレエート、グリコールフマレート、イソシアナトエチルメタクリレート、1,1-ジメチル-m-イソプロペニルベンジルイソシアネート、メチルメタクリレート、ヒドロキシエチルメタクリレート、アクリル酸およびメタクリル酸およびそれらの無水物、塩化メタクロイル並びにグリシジルメタクリレートを包含する。前駆体安定剤におけるエチレン性不飽和の濃度は広範に変化することができる。不飽和の最低濃度および最高濃度はいずれも、その前駆体安定剤がポリマーポリオール組成物に付与することができる分散安定性による制限を受ける。また、使用される不飽和の特定の濃度は、前駆体安定剤の調製に用いられるポリオールの分子量および官能価に依存する。場合により、希釈剤、ポリマー制御剤即ち、分子量調整剤が存在してもよい。典型的には、本発明に適した予備生成安定剤は、a高分子、マクロマーまたは他の適当な前駆体安定剤;bラジカル重合性エチレン性不飽和モノマー好ましくはアクリロニトリル、およびそれと共重合できる少なくとも1種の他のエチレン性不飽和コモノマー;cラジカル重合性開始剤;d任意に、a、bおよびcは溶解できるが、得られた予備生成安定剤は本質的に溶解できないポリマー制御剤;および/またはe任意に、1種以上のポリオールから誘導される。予備生成安定剤を生成するための、組成物全体の重量パーセントに基づいた成分の量は、一般に以下である:a10~40、好ましくは15~35;b10~30、好ましくは15~25;c0.01~2、好ましくは0.1~2;d30~80、好ましくは40~70;およびe0~20、好ましくは0~10。予備生成安定剤のための前記組成において、成分a、b、c、任意にdおよび任意にeの重量パーセントの合計は、予備生成安定剤成分2の100重量である。本発明に適した予備生成安定剤は、ラジカル重合性エチレン性不飽和モノマーと平均式:[式中、Aは多価有機基であり、Aの自由原子価は1以上であり、Rはアルキレンオキシド基を有する二価基であり、XはAと共重合できる反応性不飽和含有有機基の1種以上および水素であり、そのようなXの約1つは反応性不飽和含有有機基であり、残りのXは水素である]で示されるアルコールの付加物この付加物は、有機ポリイソシアネートで更に付加されていてよいとのラジカル重合生成物を含んでなる予備生成安定剤を包含する。高分子、マクロマーまたは前駆体安定剤即ち前記成分aとして使用するのに適した化合物は、例えば、反応性不飽和例えば、アクリレート、メタクリレート、マレエート、フマレート、イソプロペニルフェニル、ビニルシリルなど含有化合物と平均式:で示されるアルコールとの反応によって得られ、反応性不飽和を有する化合物を包含する。反応性不飽和含有化合物の例は、無水マレイン酸、フマル酸、ジアルキルフマレート、ジアルキルマレエート、グリコールマレエート、グリコールフマレート、イソシアナトエチルメタクリレート、メチルメタクリレート、ヒドロキシエチルメタクリレート、アクリル酸およびメタクリル酸およびそれらの無水物、メタクリルクロリド、グリシジルメタクリレート、ビニルメトキシシランなどを包含するが、それらに限定されない。反応性不飽和化合物は、US4,521,546この開示の全てを参照してここに組み込むに記載されているような有機ポリイソシアネートを使用したカップリングによる、または例えば1,1-ジメチル-m-イソプロペニルベンジルイソシアネートのような不飽和モノイソシアネートとの反応による、例えばヒドロキシメチルメタクリレートまたはヒドロキシエチルメタクリレートとポリオールとの反応生成物であってもよい。別の適当な前駆体安定剤化合物は、US4,883,832Cloetensらこの開示の全てを参照してここに組み込むに記載されているように、ケイ素原子含有化合物とポリエーテルポリオールとを反応させることによって得られる。前記成分bとして使用するのに適した化合物は、反応性不飽和化合物、特にラジカル重合性である反応性不飽和化合物を包含する。適当な化合物の例は、脂肪族共役ジエン、モノビニリデン芳香族モノマー、α,β-エチレン性不飽和カルボン酸およびそのエステル、α,β-エチレン性不飽和ニトリルおよびアミド、ビニルエステル、ビニルエーテル、ビニルケトン、ハロゲン化ビニルおよびハロゲン化ビニリデン、並びに前記モノマー付加物または反応性モノマーと共重合できる様々な他のエチレン性不飽和物質を包含する。そのようなモノマーは、ポリマーポリオール化学において知られている。本発明では、そのようなモノマーの2種以上の混合物が適している。好ましいモノマーは、モノビニリデン芳香族モノマー、特にスチレン、およびエチレン性不飽和ニトリル、特にアクリロニトリルである。とりわけ、コモノマーを伴ったアクリロニトリルを使用し、系内のアクリロニトリルを約5~15重量の最少量で維持することが好ましい。コモノマーとしては、一般にスチレンが好ましいが、他のモノマーを使用してもよい。最も好ましいモノマー混合物は、アクリロニトリルとスチレンを含んでなる。アクリロニトリルの重量割合は、コモノマー混合物の約20~80重量、より好ましくは約25~約55重量の範囲であってよく、従って、スチレンは、混合物の約80~約20重量、より好ましくは75~45重量で変化してよい。本発明の適当な予備生成安定剤における成分cとして使用するのに適したラジカル重合開始剤は、ポリオールのためのエチレン性不飽和ポリマーのグラフト化に適したラジカル触媒を包含する。本発明に適したラジカル重合開始剤の例は、例えば、アルキルおよびアリール過酸化物のいずれも包含する過酸化物、過硫酸塩、過ホウ酸塩、過炭酸塩、アゾ化合物のような開始剤を包含する。予備生成安定剤に適した開始剤であるアゾ化合物は、アゾビスイソブチロニトリルや2,2-アゾビス-2-メチルブチロニトリルのような一般的なアゾ化合物、およびニトリル基不含有アゾ化合物のいずれも包含する。本明細書はまた、本発明におけるポリマーポリオール反応を触媒するのに適したラジカル重合開始剤として、ニトリル基不含有アゾ化合物も記載する。そのような触媒は、ポリマーポリオール化学において知られている。予備生成安定剤を生成するために用いられる温度範囲に十分な半減値を有する触媒も有用である。即ち、この半減値は、所定の温度での反応器における滞留時間の約25以下でなければならない。適当な触媒濃度は、成分の総重量即ちPFS100重量に基づいて、約0.01~約2重量、好ましくは約0.05~1重量、最も好ましくは0.05~0.3重量の範囲である。選択される特定の触媒濃度は通常、コストを含む全ての因子を考慮した上での最適な値であろう。予備生成安定剤の成分a、bおよびcは溶解できるが、得られた予備生成安定剤成分は本質的に溶解できないポリマー制御剤dは、本発明では任意成分である。ポリマー制御剤が存在する場合は、1種のポリマー制御剤またはポリマー制御剤混合物のいずれが存在してもよい。本発明においてポリマー制御剤として使用するのに適した化合物は、様々なモノオール即ちモノヒドロキシアルコール、芳香族炭化水素、エーテルおよび他の液体を包含する。組成物から留去しやすいので、モノオールが好ましい。モノオールの選択は非常に限定的というわけではないが、反応条件下で二相の形成をもたらさず、最終ポリマー/ポリオールから容易に留去できるモノオールでなければならない。本発明の成分eとして適したポリオール成分は、典型的には、先に記載され、で示されるアルキレンオキシド付加物を包含する。成分eとして使用されるポリオールは、US4,242,249の第7欄第39行~第9欄第10行この開示の全てを参照してここに組み込むに記載されている広範な種類のポリオールを包含し、先に記載した様々なポリオールを包含することができるが、ポリオール成分eが、予備生成安定剤PFSの調製において使用される前駆体の生成において使用されるポリオールと同じまたは同等であることが好ましい。典型的には、ポリオールは留去する必要がない。成分の数、供給材料中の成分濃度の可変性、および温度、圧力、滞留時間または反応時間の運転条件の可変性の故に、本発明の効果を得ながら、これらを実質的に選択することができる。従って、特定の最終ポリマーポリオール生成物を製造するのに最も適した運転モードを確認するために、特定の組み合わせを試験することが賢明である。予備生成安定剤の製造方法は、ポリマーポリオールの製造方法と類似している。温度範囲は限定的ではなく、約80°C~約150°Cまたはそれより高温で変化してよく、好ましい温度範囲は115°C~125°Cである。触媒および温度は、触媒が連続流通反応器の反応器内ホールドアップ時間またはセミバッチ式反応器の供給時間に対して妥当な分解速度を有するように、選択しなければならない。使用する混合条件は、逆混合反応器例えば撹拌フラスコまたは撹拌オートクレーブを使用する際に得られる混合条件である。このタイプの反応器は、反応混合物を比較的均一に保つので、モノマーの全てを反応器端部に添加する管形反応器において起こるようなモノマー対マクロマー比の局所的な上昇は回避される。本発明の予備生成安定剤は、予備生成安定剤がおそらくはミセル内または小ポリマー粒子表面上に個々の分子または分子群として存在する、希釈剤および未反応モノマー中分散体を包含する。本発明のエチレン性不飽和モノマー、即ち成分3として使用するのに適した化合物は、例えば、予備生成安定剤に関して先に記載したエチレン性不飽和モノマーを包含する。適切なモノマーは、例えば、脂肪族共役ジエン、例えば、ブタジエンおよびイソプレン;モノビニリデン芳香族モノマー、例えば、スチレン、α-メチルスチレン、t-ブチルスチレン、クロロスチレン、シアノスチレンおよびブロモスチレン;α,β-エチレン性不飽和カルボン酸およびそれらのエステル、例えば、アクリル酸、メタクリル酸、メチルメタクリレート、エチルアクリレート、2-ヒドロキシエチルアクリレート、2-ヒドロキシエチルメタクリレート、ブチルアクリレート、イタコン酸、無水マレイン酸など;α,β-エチレン性不飽和ニトリルおよびアミド、例えば、アクリロニトリル、メタクリロニトリル、アクリルアミド、メタクリルアミド、N,N-ジメチルアクリルアミド、N-ジメチルアミノメチルアクリルアミドなど;ビニルエステル、例えば、ビニルアセテート;ビニルエーテル、ビニルケトン、ハロゲン化ビニルおよびハロゲン化ビニリデン、並びに前記モノマー付加物または反応性モノマーと共重合できる様々な他のエチレン性不飽和物質を包含する。前記モノマーの2種以上の混合物も予備生成安定剤の調製において適切に用いられることは理解される。前記モノマーのうち、モノビニリデン芳香族モノマー、特にスチレン、およびエチレン性不飽和ニトリル、特にアクリロニトリルが好ましい。本発明のこの態様では、これらのエチレン性不飽和モノマーがスチレンおよびその誘導体、アクリロニトリル、メチルアクリレート、メチルメタクリレート、塩化ビニリデンを包含することが好ましく、スチレンおよびアクリロニトリルが特に好ましいモノマーである。スチレンおよびアクリロニトリルは、スチレン対アクリロニトリルの重量比S:ANが約80:20~20:80、より好ましくは約75:25~25:75となるのに十分な量で使用されることが好ましい。これらの比は、本発明のエチレン性不飽和マクロマーまたは予備生成安定剤を含むかどうかにかかわらず、ポリマーポリオールおよびその製造方法に適している。一般に、予備生成安定剤含有ポリマーポリオール中に存在するエチレン性不飽和モノマーの量は、ポリマーポリオール100重量に基づいて、好ましくは少なくとも約20重量、より好ましくは少なくとも約40重量、最も好ましくは少なくとも約45重量である。ポリマーポリオール中に存在するエチレン性不飽和モノマーの量は、好ましくは約65重量以下、より好ましくは少なくとも約60重量以下である。本発明のポリマーポリオールは、典型的には、これらの上限値と下限値のあらゆる組み合わせに含まれる範囲の固形分、例えば、ポリマーポリオールの総重量に基づいて、20重量~65重量、好ましくは30重量~60重量の固形分を有する。好ましくは固形分は60重量未満であり、より好ましくは固形分は約59重量以下であり、特に好ましくは固形分は約58重量以下であり、最も好ましくは固形分は約55重量以下である。本発明における成分4として使用するのに適したラジカル開始剤は、例えば、ニトリル基不含有アゾ化合物を包含する。これは、本明細書においてニトリル不含有アゾ開始剤とも称する。そのようなニトリル基不含有アゾ化合物の適当な例は、式I:[式中、R1、R2、R3およびR4は、同じまたは異なっていてよく、それぞれ独立して、iヒドロキシル置換基、C1~C6アルコキシ置換基およびハロゲン置換基から選択される1個以上の置換基で場合により置換されていてよい直鎖または分岐C1~9好ましくはC1~4アルキル基、iiC1~C6アルキル基、C1~C6アルコキシ基、ヒドロキシル基およびハロ基から選択される1個以上の置換基で場合により置換されていてよいC3~C12シクロアルキル基、iiiC1~C6アルキル基、C1~C6アルコキシ基、ヒドロキシル基およびハロ基の1個以上で場合により置換されていてよいアラルキル基、およびivC1~C6アルコキシ基、ヒドロキシル基およびハロ基から選択される1個以上の置換基で場合により置換されていてよいアリール基からなる群から選択され;R1-R2およびR3-R4の組み合わせの少なくとも1つは脂肪族環を形成してよく;R’およびR’’は、同じまたは異なっていてよく、独立して、水素、および直鎖または分岐C1~C10好ましくはC1~4脂肪族基からなる群から選択される]で示されるアゾカルボン酸エステルを包含する。本発明では、R1、R2、R3およびR4が、直鎖または分岐であってよいC1~4アルキル基からそれぞれ独立して選択され、R’およびR’’がそれぞれ独立してメチル基またはエチル基を表すことが好ましい。適当なニトリル不含有アゾ化合物の特定の例は、ジメチル-2,2’-アゾビスイソブチレート、ジエチル-2,2’-アゾビスイソブチレート、2-メチルエチル-2,2’-アゾビスイソブチレート、ジメチル-2,2’-アゾビス2-メチルブチレート、ジエチル-2,2’-アゾビス2-メチルブチレート、2-メチルエチル-2,2’-アゾビス2-メチルブチレートを包含する。ジメチル-2,2’-アゾビスイソブチレート、ジエチル-2,2’-アゾビスイソブチレートが好ましい。本明細書において記載するアゾカルボン酸エステルの1つの利点は、低い融点である。典型的には、このアゾカルボン酸エステルは、27°C未満の融点を有し、これは、アゾカルボン酸エステルが一般に室温で液体であることを意味する。液体なので、このアゾカルボン酸エステルは一般に、例えばアゾビスイソブチロニトリル即ちAIBNのような先行技術の開始剤より、ベースポリオールに分散しやすい。このアゾカルボン酸エステルは、一般的な二段階法によって調製する。同方法では、まず、対応するアゾイミノエーテル塩酸塩を生成するピナー反応によって、HClの存在下でアゾニトリルをアルコールとの反応により転化させ、次いで、生じたHClの存在下で加水分解する。別の改良された方法は知られており、例えばDE2254472、EP80275およびEP230586およびUS4,950,742これらの開示の全てを参照してここに組み込むに記載されている。そのようなエステルは、芳香族溶媒の存在下でのアゾニトリルとアルコールおよび塩酸塩との反応により調製することもできる。その際、HClのアゾニトリルに対するモル比は、アルコールがメタノールの場合は2より大きく、エタノールおよびより高級のアルコールを使用する場合は3より大きい。本発明では、ニトリル不含有アゾ開始剤は、PMPOの製造方法のための総供給量100重量に基づいて、約0.05重量~約2.0重量の量で存在する。全ポリマーポリオール供給材料中に存在するニトリル不含有アゾ開始剤の量は、総供給量100重量に基づいて、好ましくは少なくとも約0.05重量、より好ましくは少なくとも約0.10重量、最も好ましくは少なくとも約0.15重量である。本明細書において、用語総供給量とは、ポリマーポリオールを調製するために供給される成分全ての総量を意味する。存在するニトリル不含有アゾ開始剤の量は、好ましくは約2.0重量以下、より好ましくは約1.5重量以下、最も好ましくは約1.0重量以下である。開始剤は典型的には、これらの上限値と下限値のあらゆる組み合わせに含まれる範囲の量、例えば、総供給量に基づいて、0.05重量~2.0重量、好ましくは0.1重量~1.5重量、より好ましくは0.15重量~1.0重量、最も好ましくは0.2重量~0.8重量の量で存在する。選択される特定の開始剤濃度は通常、コストを含む全ての因子を考慮した上での最適な値であろう。加えて、ポリマーポリオールおよびその製造方法は、ポリマー制御剤、即ち成分5を含んでなる。ポリマー制御剤の使用およびポリマー制御剤の性質は、先行技術から知られている。ポリマー制御剤は一般に、分子量調整剤および/または反応調節剤とも称される。典型的には、ポリマー制御剤は、ポリマーポリオールの分子量を制御するのに役立つ。適当なポリマー制御剤およびその製造方法は知られており、例えば、US3,953,393、US4,119,586、US4,463,107、US5,324,774、US5,814,699およびUS6,624,209これらの開示の全てを参照してここに組み込むに記載されている。本発明では、ポリマーポリオールの特性に悪影響を及ぼさない限り、任意の既知のポリマー制御剤が適している。ポリマー制御剤として使用される適当な物質の例は、メタノール、エタノール、n-プロパノール、イソプロパノール、n-ブタノール、sec-ブタノール、tert-ブタノール、n-ペンタノール、2-ペンタノール、3-ペンタノール、アリルアルコール、トルエン、エチルベンゼン、例えばドデシルメルカプタン、オクタデシルメルカプタン、エタンチオール、トルエンチオールなどを包含するメルカプタン、ハロゲン化炭化水素、例えば塩化メチレン、四塩化炭素、四臭化炭素、クロロホルムなど、アミン、例えばジエチルアミン、トリエチルアミン、エノールエーテルのような化合物を包含する。本発明において使用するならば、ポリマー制御剤は、ポリマーポリオールの蒸留前総重量に基づいて、典型的には約0.1~約10重量、より好ましくは約0.2~約5重量の量で存在する。好ましいポリマー制御剤は、エタノール、イソプロパノール、tert-ブタノール、トルエンおよびエチルベンゼンである。ポリマーポリオールは、調製の間中、反応混合物全体にわたって低いモノマー対ポリオール比を維持しながら調製することが好ましい。この比は、モノマーをポリマーに迅速に転化させる条件を用いることによって達成される。実際、低いモノマー対ポリオール比は、連続運転の場合に温度および混合条件を制御することによって維持される。温度範囲は限定的ではなく、約80°C~約140°Cまたはそれより高温で変化してよい。好ましい範囲は115°C~125°Cである。既に記載したように、触媒および温度は、触媒が連続流通反応器の反応器内ホールドアップ時間またはセミバッチ式反応器の供給時間に対して妥当な分解速度を有するように、選択しなければならない。使用する混合条件は、逆混合反応器例えば撹拌フラスコまたは撹拌オートクレーブを使用する際に得られる混合条件である。このタイプの反応器は、反応混合物を比較的均一に保つので、モノマーの全てを反応器端部に添加する管形反応器において起こるようなモノマー対ポリオール比の局所的な上昇は回避される。本発明のポリマーポリオールは、ポリマー粒子個々の粒子または個々の粒子の凝集物のいずれかが比較的小さい寸法であり、好ましい態様では約10μm未満の重量平均寸法を有する分散体を包含する。高含量のスチレンを使用すると、粒子が大きくなる傾向があるが、得られるポリマーポリオールは、特に最終用途において可能な限り少ないスコーチが要求される場合に、非常に有用なものである。重合後、一般に、揮発性成分、特にモノマー残留物を、場合により流下膜式蒸発器の薄層において、通常の減圧蒸留法によって生成物から留去する。好ましい態様では、実施例に関連して記載する150メッシュ濾過障害濾過性試験において使用するフィルターに、生成物全体即ち100を通過させる。これは、有意な量の比較的大きい粒子即ち30μm超が許容されず、フィルターの使用を必要とする衝突型混合を用いた機械システムを包含し、ポリウレタン製品の大規模製造に使用されている比較的高度な機械システムの全タイプにおいて、ポリマーポリオール生成物を成功裏に加工できることを確実にする。以下の実施例は更に、本発明の組成物の製造方法および使用を詳細に説明する。先に開示した本発明は、その意図または範囲のいずれも実施例によって限定されない。本発明の組成物を製造するために、以下の製造方法の条件および工程について既知の変更が加えられることを、当業者は容易に理解するであろう。特に記載のない限り、温度の全ては摂氏温度であり、部およびパーセントの全てはそれぞれ重量部および重量パーセントである。以下の成分を、実施例において使用した。ポリオールA:ヒドロキシル価48を有し、エチレンオキシド12を含有する、グリセリンのプロピレンオキシド付加物。ポリオールB:ヒドロキシル価28を有し、エチレンオキシド8を含有する、ソルビトールのプロピレンオキシド付加物。ポリオールC:ヒドロキシル価28を有し、エチレンオキシド16を含有する、ソルビトールのプロピレンオキシド付加物。ポリオールD:ヒドロキシル価52を有し、エチレンオキシド12を含有する、グリセリンのプロピレンオキシド付加物。ポリオールE:ヒドロキシル価36を有し、エチレンオキシド20を含有する、グリセリンのプロピレンオキシド付加物。ポリオールF:ヒドロキシル価32を有し、エチレンオキシド18を含有する、グリセリンおよびソルビトールのプロピレンオキシド/エチレンオキシド付加物。PCA:イソプロパノール、ポリマー制御剤SAN:スチレン対アクリロニトリルTMI:TMI登録商標CytecIndustriesとして市販されているイソプロペニルジメチルベンジルイソシアネート不飽和脂肪族イソシアネート。開始剤A:2,2’-アゾビス2-メチルブチロニトリル、VAZO67EIDuPontdeNemoursandCoとして市販されているラジカル重合開始剤。開始剤B:2,2’-アゾビスイソブチロニトリル、VAZO64EIDuPontdeNemoursandCoとして市販されているラジカル重合開始剤。開始剤C:ジメチル-2,2’-アゾビスイソブチレート、V601WakoChemicalとして市販されているラジカル重合開始剤。開始剤D:ジエチル-2,2’-アゾビスイソブチレート、DEABArkemaとして市販されているラジカル重合開始剤。開始剤E:tert-ブチルペルオキシド、PerganMarshallLLCから市販されているラジカル重合開始剤。DEOALF:ジエタノールアミン、AirProductsから市販されているフォーム架橋剤/フォーム変性剤。DC5043:DC5043AirProductsとして市販されているシリコーン界面活性剤。33LV:DABCO33LVAirProductsとして市販されている1,4-エチレンピペラジン触媒。NIAXA1:NIAXA1MomentivePerformanceMaterialsとして市販されているアミン触媒。TDI:約80重量の2,4-異性体および約20重量の2,6-異性体を含有するトルエンジイソシアネート。粘度:粘度は、AntonParrStabinger粘度計によって測定した25°C、単位:mPas。濾過障害即ち濾過性:濾過性は、粘度に起因する限界を回避するためにポリマーポリオールの1重量部試料例えば200gを無水イソプロパノールの2重量部例えば400gで希釈し、スクリーンの一定断面積例えば118インチ直径に対して一定の物質量を用いて測定したので、ポリマーポリオールおよびイソプロパノール溶液の全ては重力によって150メッシュスクリーンを通過した。150メッシュスクリーンは、105μmの平均網目開口部を有する四角い網目を有し、StandardTyler150スクエアメッシュスクリーンである。ポリマー残渣:残留溶媒を空気乾燥した後に150メッシュスクリーンに残った目視できるポリマー残渣の量を、ppm単位で測定した。式:によって計算した。マクロマー調製のための一般的な手順マクロマー1:エチレンオキシド13を含有し、ヒドロキシル価19および不飽和含量0.097meq/gを有し、エチレンオキシドでキャップしたプロピレンオキシドのグリセリン開始ポリエーテルUS4,837,246の分散剤5を参照。マクロマー2:ポリオールB100部、TMI2部およびオクタン酸スズ触媒100ppmを75°Cで2時間加熱することにより調製。マクロマー3:ポリオールC100部、TMI2部、MDI1.5部およびオクタン酸スズ触媒100ppmを75°Cで2時間加熱することにより調製。比較例1~4のためのセミバッチ式PMPO製造方法の一般的な手順窒素雰囲気下、3L容ガラス製反応器に予備導入物を導入し、125°Cに加熱した。ポリオールおよびモノマー供給材料を、4時間にわたって反応器にポンプ注入した。反応混合物を125°Cで1時間保持し、残留モノマーを減圧留去し、反応器から生成物を取り出し、全固形分25を有する白色の液状ポリオールを得た。表1に記載したようなセミバッチ式供給材料を、比較例1~4のそれぞれにおいて使用した。各実施例の開始剤およびその量は、表2に示す。表2に示されているように、比較例1~4は、セミバッチ式PMPO製造方法において開始剤C即ちアゾエステルV601と開始剤DアゾエステルDEABの両方が、対照のVAZO67と比べて低品質ポリマー残渣濃度として測定されているの生成物をもたらすことを明らかにしている。典型的には、150メッシュスクリーンを用いた濾過後に存在するポリマー残渣量は5ppm未満でなければならない。予備生成安定剤PFSの製造方法のための一般的な手順予備生成安定剤PFSAおよびPFSBは、撹拌翼および4つのバッフルを備えた連続撹拌タンク型反応器CSTR初期段階並びにプラグ流れ反応器第二段階を含む二段階反応システムにおいて調製した。各反応器の滞留時間は約60分であった。反応体を、供給材料タンクから配管内静的ミキサーおよび続く反応器への供給配管を介して反応器に連続的にポンプ注入した。反応体はよく混合されていた。反応混合物の温度は120°Cで制御した。第二段階反応器からの生成物を、各段階において65psigの圧力に制御するために設計された圧力調節器によって連続的にオーバーフローさせた。次いで、生成物、即ち予備生成安定剤を冷却器に流通させ、回収容器に回収した。予備生成安定剤の組成を表3に開示する。前記した予備生成安定剤の組成において、重量パーセント濃度は総供給量に基づく。実施例5~11において使用するポリマーポリオールの調製:この一連の実施例は、ポリマーポリオールの調製に関する。ポリマーポリオールは、撹拌翼および4つのバッフルを備えた連続撹拌タンク型反応器CSTR初期段階並びにプラグ流れ反応器第二段階を含む二段階反応システムにおいて調製した。各反応器の滞留時間は約60分であった。反応体を、供給材料タンクから配管内静的ミキサーおよび続く反応器への供給配管を介して連続的にポンプ注入した。反応体はよく混合されていた。表4は、表4に記載されているポリマーポリオールA1、A2、B1、B2およびB3を調製するために使用したベース供給材料の組成を示す。ポリマーポリオールA1、A2、B1、B2およびB3の特性および他の特徴を、表5の実施例5~9に示す。反応混合物の温度は115°Cで制御した。第二段階反応器からの生成物を、各段階において45psigの圧力に制御するために設計された圧力調節器によって連続的にオーバーフローさせた。次いで、生成物、即ちポリマーポリオールを冷却器に流通させ、回収容器に回収した。PMPOの典型的なランタイムは約19時間であった。粗生成物を減圧蒸留し、揮発性成分を留去した。生成物中の総ポリマー量単位:重量を、蒸留前の粗ポリマーポリオールにおいて測定したモノマー濃度から計算した。先に記載した予備生成安定剤PFSAおよびPFSBを、表4および表5のPMPOA1、A2、B1、B2およびB3を調製するために使用した。表5において、実施例5および7は、従来技術の代表例である対照実施例であり、実施例6、8および9は、本発明の代表例である。実施例5~9は、セミバッチ式実施例1~4とは異なり、開始剤C即ちV601の使用が低品質ポリマー残渣として測定されているのPMPOをもたらさないことを明らかにしている。実施例6は、ポリマー残渣量については、対照の実施例5と同程度に良好であり、粘度については、対照の実施例5より良好であった。実施例8および9は、ポリマー残渣量については、対照の実施例7と同程度に良好であり、粘度については、対照の実施例7より良好であった。また、表6の実施例10および11は、開始剤Cの使用によりPMPO製造方法が実質的に改良されることを明らかに示している。実施例10および11では、実施例5および6において先に記載した典型的な19時間のランとは対照的に67時間の連続方式でそれぞれ、実施例5および6において先に記載した方法と同じランを試みた。42時間後、ポリマーが付着したので、実施例10のランを停止した。実施例11のランは、有意なポリマーの付着が起こらなかったので、完全に67時間継続した。これは、反応器へのポリマーの付着を開始剤Cが有意に低減したことを表している。開始剤CがPMPOにより低い粘度をもたらすことに加えて、反応器への付着低減に起因する有意な利点が存在し、これにより、より長いランが可能になる。開始剤C即ちV601の使用により、PMPOから製造したフォームの特性が向上することも見いだされた。ベースフォームの組成を、以下の表7に示す。実施例12~14それぞれのための特定のPMPOを、表8に示す。実施例12~14表8参照は、開始剤B即ちVazo64が使用された対照のPMPO即ち表5の実施例7と比べて、向上したフォーム特性を示している。ここまで、本発明を、説明のために詳細に記載してきたが、このような詳細は説明の目的のためだけのものであり、特許請求の範囲による限定を除けば、本発明の意図および範囲から逸脱することなく当業者が変更できることは理解されるであろう。"